(57)【要約】      （修正有）【課題】電気特性に優れ、かつ高い耐摩耗性を有する電子写真感光体を提供する。【解決手段】導電性基体上に直接もしくは下引き層を介して形成される感光層とを有する電子写真感光体であって、感光層が電荷発生剤と正孔輸送剤とバインダ樹脂とを含有し、正孔輸送剤が、一般式（Ｉ）で示されるパラ−ターフェニル誘導体を含有する。2015225089.tif 000022【選択図】なし【特許請求の範囲】
【請求項１】
導電性基体と、この導電性基体上に直接もしくは下引き層を介して形成される感光層とを有する電子写真感光体であって、上記感光層が、少なくとも電荷発生剤と、正孔輸送剤と、バインダ樹脂とを含有し、上記正孔輸送剤が、下記一般式（Ｉ）又は一般式（ＩＩ）で示されるパラ−ターフェニル誘導体を含有することを特徴とする電子写真感光体。
【化１】
2015225089.tif 000016
〔式中、Ｒ１及びＲ２は、同一又は異なって、水素原子又は置換基を有してもよいアリール基を示す。Ｒ３〜Ｒ７は、同一又は異なって、水素原子、アルキル基、アルコキシ基又は置換基を有してもよいアリール基を示す。また、Ｒ３〜Ｒ７は互いに隣接する基同士が結合して環を形成してもよい。〕
【化２】
2015225089.tif 000017
〔式中、Ｒ１１及びＲ１２は、同一又は異なって、水素原子又は置換基を有してもよいアリール基を示す。Ｒ１３〜Ｒ１７は、同一又は異なって、水素原子、アルキル基、アルコキシ基又は置換基を有してもよいアリール基を示す。また、Ｒ１３〜Ｒ１７は互いに隣接する基同士が結合して環を形成してもよい。〕
【請求項２】
上記一般式（Ｉ）中のＲ３〜Ｒ７は、炭素数２以上のアルキル基又は炭素数２以上のアルコキシ基である、請求項１に記載の電子写真感光体。
【請求項３】
上記一般式（ＩＩ）中のＲ１３〜Ｒ１７は、炭素数２以上のアルキル基又は炭素数２以上のアルコキシ基である、請求項１に記載の電子写真感光体。
【請求項４】
上記一般式（Ｉ）中のＲ３は、アルキル基又はアルコキシ基である、請求項１〜３のいずれか一項に記載の電子写真感光体。
【請求項５】
上記一般式（ＩＩ）中のＲ１３は、アルキル基又はアルコキシ基である、請求項１〜４のいずれか一項に記載の電子写真感光体。
【請求項６】
上記感光層は、少なくとも電荷発生剤と、正孔輸送剤と、バインダ樹脂とを溶剤に溶解又は分散させた感光層用塗布液を用いてなり、かつ、上記溶剤は、トルエン、１，４−ジオキサン及びｏ−キシレンからなる群から選ばれた少なくとも一つを含有している、請求項１〜５のいずれか一項に記載の電子写真感光体。
【請求項７】
上記感光層中の正孔輸送剤とバインダ樹脂との重量比率（正孔輸送剤／バインダ樹脂）が０．５５以下である、請求項１〜６のいずれか一項に記載の電子写真感光体。
【請求項８】
上記バインダ樹脂が、下記一般式（ＩＩＩ）又は（ＩＶ）で示される骨格のいずれかを有するポリカーボネート樹脂である、請求項１〜７のいずれか一項に記載の電子写真感光体。
【化３】
2015225089.tif 000018
〔式中、Ｒ１及びＲ２は、同一又は異なって、メチル基又は水素原子を示す。〕
【請求項９】
上記バインダ樹脂が、下記一般式（Ｖ）又は（ＶＩ）で示される骨格のいずれかを有するポリアリレート樹脂である、請求項１〜７のいずれか一項に記載の電子写真感光体。
【化４】
2015225089.tif 000019
〔式中、Ｒ３は、メチル基又は水素原子を示し、Ｒ４及びＲ５は、同一又は異なって、水素原子又は炭素数１〜４のアルキル基を示す。ｎ、ｐ及びｑは整数を示す。〕
【請求項１０】
上記感光層は、ケトン構造又はジシアノメチレン構造を有する化合物をさらに含有する、請求項１〜９のいずれか一項に記載の電子写真感光体。
【請求項１１】
上記ケトン構造又はジシアノメチレン構造を有する化合物は、下記一般式のいずれかで示される化合物である、請求項１０に記載の電子写真感光体。
【化５】
2015225089.tif 000020
〔式中、Ｒ１〜Ｒ６は、同一又は異なって、置換基を有してもよい炭素数１〜８のアルキル基もしくは炭素数６〜１２のアリール基、又はハロゲン原子を示す。
【請求項１２】
上記ケトン構造又はジシアノメチレン構造を有する化合物は、下記式（ＥＴＭ−１）〜（ＥＴＭ−１１）のいずれかで示される化合物である、請求項１０に記載の電子写真感光体。
【化６】
2015225089.tif 000021
【発明の詳細な説明】
【技術分野】
【０００１】
本発明は、電子写真感光体に関する。
【背景技術】
【０００２】
電子写真方式の画像形成装置に備えられる電子写真感光体としては、セレン、アモルファスシリコン等の無機材料からなる感光層を備える無機感光体と、結着樹脂、電荷発生剤及び電荷輸送剤等の有機材料を感光体材料の主成分として含む感光層を備える有機感光体が用いられる。このような有機感光体は、無機感光体と比較して、製造が容易であるとともに、感光層を構成する感光体材料の選択肢が多様で構造設計の自由度が高いことが知られており、好適に使用されている。
【０００３】
また、このような電子写真感光体としては、例えば、感光層の感光体特性を満足し感度及び耐久性を向上させるために、特定構造のｐ−ターフェニル化合物を用いた電子写真感光体が提案されている（特許文献１）。
【先行技術文献】
【特許文献】
【０００４】
【特許文献１】特開２０１１−１７８７９２号公報
【発明の概要】
【発明が解決しようとする課題】
【０００５】
しかしながら、特許文献１に記載されているような特定構造のｐ−ターフェニル化合物を有する感光体は、電気特性が劣るという問題点がある。また、近年のプリンターや複合機の高速化にともなって、より高い耐摩耗性を有する感光体が求められているが、特許文献１に記載の感光体は、耐摩耗性の点でも問題点がある。
【０００６】
本発明は、電気特性に優れ、かつ高い耐摩耗性を有する電子写真感光体を提供することを目的とする。
【課題を解決するための手段】
【０００７】
本発明に係る電子写真感光体は、導電性基体と、この導電性基体上に直接もしくは下引き層を介して形成される感光層とを有する電子写真感光体であって、上記感光層が、少なくとも電荷発生剤と、正孔輸送剤と、バインダ樹脂とを含有し、上記正孔輸送剤が、下記一般式（Ｉ）又は一般式（ＩＩ）で示されるパラ−ターフェニル誘導体を含有することを要旨とする。
【０００８】
【化１】
2015225089.tif 000002
〔式中、Ｒ１及びＲ２は、同一又は異なって、水素原子又は置換基を有してもよいアリール基を示す。Ｒ３〜Ｒ７は、同一又は異なって、水素原子、アルキル基、アルコキシ基又は置換基を有してもよいアリール基を示す。また、Ｒ３〜Ｒ７は互いに隣接する基同士が結合して環を形成してもよい。〕
【０００９】
【化２】
2015225089.tif 000003
〔式中、Ｒ１１及びＲ１２は、同一又は異なって、水素原子又は置換基を有してもよいアリール基を示す。Ｒ１３〜Ｒ１７は、同一又は異なって、水素原子、アルキル基、アルコキシ基又は置換基を有してもよいアリール基を示す。また、Ｒ１３〜Ｒ１７は互いに隣接する基同士が結合して環を形成してもよい。〕
【発明の効果】
【００１０】
本発明によれば、上記感光層に、上記一般式（Ｉ）又は一般式（ＩＩ）で示されるパラ−ターフェニル誘導体を含有する正孔輸送剤を使用するため、電気特性に優れ、かつ高い耐摩耗性を有する電子写真感光体を提供することができる。
【発明を実施するための形態】
【００１１】
以下、本発明に係る実施形態について説明するが、本発明は、これらに限定されるものではない。
【００１２】
本発明の実施形態に係る電子写真感光体（以下、単に「感光体」とも称する。）は、導電性基体と、上記導電性基体上に直接もしくは下引き層（中間層）を介して形成された感光層とを備え、上記感光層は、少なくとも電荷発生剤と、正孔輸送剤と、バインダ樹脂とを含有している。
【００１３】
本実施形態においては、上記正孔輸送剤が、上記一般式（Ｉ）又は一般式（ＩＩ）で示されるパラ−ターフェニル誘導体を含有することを特徴とする。
【００１４】
≪電子写真感光体（感光体）≫
本実施形態に係る電子写真感光体は、上記構成を満たしていれば、すなわち、感光層中の正孔輸送剤が、上記一般式（Ｉ）又は一般式（ＩＩ）で示されるパラ−ターフェニル誘導体を含有していれば、その他は特に限定されない。例えば、上記感光層が、電荷発生剤、正孔輸送剤や電子輸送剤等の電荷輸送剤、及びバインダ樹脂が同一層に含有される層である感光体、いわゆる単層型感光体であってもよい。また、上記感光層が、電荷発生剤及び結着樹脂を含有する電荷発生層と、正孔輸送剤や電子輸送剤等の電荷輸送剤及びバインダ樹脂を含有する電荷輸送層との少なくとも２つの層を積層したものである感光体、いわゆる積層型感光体であってもよい。
【００１５】
なお、電荷発生層に結着樹脂を用いる場合はその結着樹脂をベース樹脂と呼び、電荷輸送層に用いる結着樹脂を前述の単層感光体に用いる結着樹脂と同様、バインダ樹脂と呼ぶ。
【００１６】
上記単層型感光体は、導電性基体と、上記導電性基体上に、感光層として、電荷発生剤、電荷輸送剤、及びバインダ樹脂が同一層に含有される層とが備えられたものである。そして、上記単層型感光体は、上記導電性基体と、上記感光層とを備えていれば、上記導電性基体上に上記感光層を直接備えていてもよいし、上記導電性基体と上記感光層との間に下引き層としての中間層を備えていてもよい。また、上記感光層が最外層となって露出していてもよいし、上記感光層上に保護層を備えていてもよい。
【００１７】
次に、上記積層型感光体は、導電性基体と、上記導電性基体上に、感光層として、電荷発生剤及びベース樹脂を含有する電荷発生層と、電荷輸送剤及びバインダ樹脂を含有する電荷輸送層との少なくとも２つの層を積層した層とが備えられたものである。そして、上記積層型感光体は、上記導電性基体と、上記電荷発生層及び上記電荷輸送層を積層した感光層とを備えていれば、特に限定されない。具体的には、上記積層型感光体は、上記導電性基体上に、上記電荷発生層及び上記電荷輸送層の順で積層したものであってもよいし、上記導電性基体上に、上記電荷輸送層及び上記電荷発生層の順で積層したものであってもよい。また、上記導電性基体上に上記感光層を直接備えていてもよいし、上記導電性基体と上記感光層との間に中間層を備えていてもよい。また、上記電荷輸送層と上記電荷発生層との間に下引き層としての中間層を備えていてもよい。また、上記感光層が最外層となって露出していてもよいし、上記感光層上に保護層を備えていてもよい。
【００１８】
また、上記感光体は、上記構成を満たしていれば、すなわち、上記感光層中の正孔輸送剤に、上記一般式（Ｉ）又は一般式（ＩＩ）で示されるパラ−ターフェニル誘導体が含有された感光体であれば、電気特性及び耐摩耗性に優れた感光体が得られる。そして、感光体の構造としては、上述したような、単層型感光体、及び積層型感光体が挙げられる。
【００１９】
〔導電性基体〕
上記導電性基体は、電子写真感光体の導電性基体として用いることができるものであれば、特に限定されず、例えば、導電性を有する材料で少なくとも表面部が構成されるもの等が挙げられる。具体的には、導電性を有する材料からなるものであってもよいし、プラスチック材料等の表面を、導電性を有する材料で被覆されたものであってもよい。また、導電性を有する材料としては、例えば、アルミニウム、鉄、銅、錫、白金、銀、バナジウム、モリブデン、クロム、カドニウム、チタン、ニッケル、パラジウム、インジウム、ステンレス鋼、真鍮等が挙げられる。また、導電性を有する材料としては、上記導電性を有する材料を１種で用いてもよいし、２種以上を組み合わせて、例えば、合金等として用いてもよい。また、上記導電性基体としては、上記の中でも、アルミニウム又はアルミニウム合金からなることが好ましく、より好適な画像を形成することができる電子写真感光体を提供することができる。このことは、感光層から導電性基体への電荷の移動が良好であることによると考えられる。
【００２０】
上記導電性基体の形状は、特に限定されず、適用する画像形成装置の構造に合わせて、シート状であっても、ドラム状であってもよい。
【００２１】
〔感光層〕
上記単層感光体は、少なくとも電荷発生剤と、正孔輸送剤と、バインダ樹脂とを含む一つの感光層を有し、上記積層感光体の感光層としては少なくとも電荷発生剤を含む電荷発生層と、少なくとも正孔輸送剤及びバインダ樹脂を含む電荷輸送層からなる。本実施形態における正孔輸送剤は、後述する一般式（Ｉ）又は（ＩＩ）で示されるパラ−ターフェニル誘導体を含有している。
【００２２】
（結着樹脂）
感光体に用いる結着樹脂としては、前述のように単層感光体の感光層もしくは積層感光体の電荷輸送層に用いるバインダ樹脂と、積層感光体の電荷発生層に用いる場合のベース樹脂がある。
【００２３】
前記バインダ樹脂は、単層型感光体の感光層及び積層型感光体の電荷輸送層に含まれる結着樹脂として用いることができるものであれば、特に限定されないが、下記一般式（ＩＩＩ）又は（ＩＶ）で示される骨格のいずれかを有するポリカーボネート樹脂、もしくは下記一般式（Ｖ）又は（ＶＩ）で示される骨格のいずれかを有するポリアリレート樹脂が好ましい。
【００２４】
【化３】
2015225089.tif 000004
〔式中、Ｒ１及びＲ２は、同一又は異なって、メチル基又は水素原子を示す。〕
【００２５】
【化４】
2015225089.tif 000005
〔式中、Ｒ３は、メチル基又は水素原子を示し、Ｒ４及びＲ５は、同一又は異なって、水素原子又は炭素数１〜４のアルキル基を示す。ｎ、ｐ及びｑは整数を示す。〕
【００２６】
上記一般式（ＩＩＩ）又は（ＩＶ）で示される骨格のいずれかを有するポリカーボネート樹脂、もしくは上記一般式（Ｖ）又は（ＶＩ）で示される骨格のいずれかを有するポリアリレート樹脂は、種々の製造方法により製造することができる。
【００２７】
なお、本実施形態におけるバインダ樹脂には、上記ポリカーボネート樹脂もしくはポリアリレート樹脂以外の樹脂を、本発明の効果を損なわない範囲で加えてもよい。その他の樹脂としては、例えば、スチレン系樹脂、スチレン−ブタジエン共重合体、スチレン−アクリロニトリル共重合体、スチレン−マレイン酸共重合体、スチレン−アクリル酸共重合体、アクリル共重合体、ポリエチレン樹脂、エチレン−酢酸ビニル共重合体、塩素化ポリエチレン樹脂、ポリ塩化ビニル樹脂、ポリプロピレン樹脂、アイオノマー、塩化ビニル−酢酸ビニル共重合体、ポリエステル樹脂、アルキド樹脂、ポリアミド樹脂、ポリウレタン樹脂、ポリスルホン樹脂、ジアリルフタレート樹脂、ケトン樹脂、ポリビニルブチラール樹脂、ポリエーテル樹脂、ポリエステル樹脂等の熱可塑性樹脂や、シリコーン樹脂、エポキシ樹脂、フェノール樹脂、尿素樹脂、メラミン樹脂、その他架橋性の熱硬化性樹脂、さらにエポキシアクリレート樹脂、ウレタン−アクリレート共重合樹脂等の光硬化性樹脂等が挙げられる。これらは単独で用いてもよいし、２種以上を組み合わせて用いてもよい。
【００２８】
また、前記ベース樹脂は、積層型感光体の電荷発生層に含まれる結着樹脂として用いることができるものであれば、特に限定されない。具体的には、例えば、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルアセタール樹脂、ポリビニルブチラール樹脂、ポリエーテル樹脂、シリコーン樹脂、エポキシ樹脂、フェノール樹脂、尿素樹脂、メラミン樹脂、エポキシアクリレート樹脂、ウレタン−アクリレート樹脂等が挙げられる。また、前記ベース樹脂としては、前記例示した各ベース樹脂を単独で用いてもよいし、２種以上を組み合わせて用いてもよい。
【００２９】
なお、前記ベース樹脂は、前記バインダ樹脂と同様のものも例示されているが、同一の感光体においては、通常、バインダ樹脂とは異なる樹脂が選択される。このことは、以下のことによる。積層型感光体を製造する際、通常、電荷発生層、電荷輸送層の順に形成するので、電荷発生層に、電荷輸送層形成用塗布液を塗布することになる。そのため、電荷発生層は、電荷輸送層形成用塗布液の溶剤に溶解しないことが求められる。このため、電荷発生層に含まれる結着樹脂であるベース樹脂は、同一の感光体においては、通常、バインダ樹脂とは異なる樹脂が選択される。
【００３０】
（電荷発生剤）
上記電荷発生剤としては、電子写真感光体の電荷発生剤として用いることができるものであれば、特に限定されず、例えば、Ｘ型無金属フタロシアニン（ｘ−Ｈ２Ｐｃ）、Ｙ型オキソチタニルフタロシアニン（Ｙ−ＴｉＯＰｃ）、ペリレン顔料、ビスアゾ顔料、ジチオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、セレン、セレン−テルル、セレン−ヒ素、硫化カドミウム、アモルファスシリコン等の無機光導電材料の粉末、ピリリウム塩、アンサンスロン系顔料、トリフェニルメタン系顔料、スレン系顔料、トルイジン系顔料、ピラゾリン系顔料、キナクリドン系顔料等が挙げられる。
【００３１】
また、上記電荷発生剤は、所望の領域に吸収波長を有するように、上記各電荷発生剤を単独で用いてもよいし、２種以上を組み合わせて用いてもよい。さらに、上記各電荷発生剤のうち、特に半導体レーザー等の光源を使用したレーザービームプリンタやファクシミリ等のデジタル光学系の画像形成装置には、７００ｎｍ以上の波長領域に感度を有する感光体が必要となるため、例えば、Ｘ型無金属フタロシアニン（ｘ−Ｈ２Ｐｃ）等の無金属フタロシアニンやＹ型オキソチタニルフタロシアニン（Ｙ−ＴｉＯＰｃ）等のオキソチタニルフタロシアニン等のフタロシアニン系顔料が好適に用いられる。なお、上記フタロシアニン系顔料の結晶形については、特に限定されず、種々のものが使用される。
【００３２】
また、３５０〜５５０ｎｍの短波長レーザー光源を用いた画像形成装置の場合には、上記電荷発生剤として、アンサンスロン系顔料、ペリレン系顔料が使用される。
【００３３】
（電荷輸送剤）
上記電荷輸送剤としては、一般的に、正孔輸送剤と、電子輸送剤とが挙げられる。
【００３４】
本実施形態における正孔輸送剤は、下記一般式（Ｉ）又は一般式（ＩＩ）で示されるパラ−ターフェニル誘導体を含有する。
【００３５】
【化５】
2015225089.tif 000006
〔式中、Ｒ１及びＲ２は、同一又は異なって、水素原子又は置換基を有してもよいアリール基を示す。Ｒ３〜Ｒ７は、同一又は異なって、水素原子、アルキル基、アルコキシ基又は置換基を有してもよいアリール基を示す。また、Ｒ３〜Ｒ７は互いに隣接する基同士が結合して環を形成してもよい。〕
【００３６】
【化６】
2015225089.tif 000007
〔式中、Ｒ１１及びＲ１２は、同一又は異なって、水素原子又は置換基を有してもよいアリール基を示す。Ｒ１３〜Ｒ１７は、同一又は異なって、水素原子、アルキル基、アルコキシ基又は置換基を有してもよいアリール基を示す。また、Ｒ１３〜Ｒ１７は互いに隣接する基同士が結合して環を形成してもよい。〕
【００３７】
ここでのアルキル基とは、直鎖状であっても、分岐鎖状であってもよく、例えば、メチル、エチル、ｎ−プロピル、イソプロピル、ｎ−ブチル、イソブチル、ｓｅｃ−ブチル、ｔｅｒｔ−ブチル、ペンチル、ネオペンチル、イソペンチル、ｎ−ヘキシル、２−メチルペンチル、ヘプチル、オクチル等が挙げられる。アルキル基の炭素数は、好ましくは２〜８、より好ましくは２〜６である。
【００３８】
また、上記アルコキシ基としては、例えば、メトキシ基、エトキシ基、ｎ−プロポシキ基、イソプロポシキ基、ｎ−ブトキシ基、ｓｅｃ−ブトキシ基、ｔ−ブトキシ基、ｎ−ペントキシ基、ｎ−ヘトキシ基、ｎ−ヘプトキシ基、ｎ−オクトキシ基等が挙げられる。アルコキシ基の炭素数は、好ましくは２〜８、より好ましくは２〜６である。これで結構です。
【００３９】
本実施形態においては、上記一般式（Ｉ）中のＲ３〜Ｒ７は、炭素数２以上のアルキル基又は炭素数２以上のアルコキシ基が好ましく、上記一般式（ＩＩ）中のＲ１３〜Ｒ１７は、炭素数２以上のアルキル基又は炭素数２以上のアルコキシ基が好ましい。
【００４０】
また、上記一般式（Ｉ）中のＲ３は、アルキル基又はアルコキシ基が好ましく、特に好ましくは炭素数２以上のアルキル基又は炭素数２以上のアルコキシ基である。上記一般式（ＩＩ）中のＲ１３は、アルキル基又はアルコキシ基が好ましく、特に好ましくは炭素数２以上のアルキル基又は炭素数２以上のアルコキシ基である。
【００４１】
また、上記アリール基としては、例えば、フェニル基、ナフチル基、ビフェニリル基、ベンジル基、トリル基、キシリル基等が挙げられる。また、上記アリール基は、置換基を有していてもよく、置換基数としては、１個以上であればよく、１〜３個であることが好ましい。置換基としては、例えば、メチル基、エチル基、プロピル基、イソプロピル基等が挙げられる。
【００４２】
上記一般式（Ｉ）又は一般式（ＩＩ）で示されるパラ−ターフェニル誘導体は、種々の製造方法により製造することができる。下記の式（ＨＴＭ−１）で示されるパラ−ターフェニル誘導体は、例えば、つぎのようにして製造することができる。
【００４３】
（第１のカップリング反応）
アミン化合物（Ａｍｉｎｅ−１）１モルに対して、アリールハライド（ＡＨ−１）を１〜２モルの範囲内の値となるように添加し、ホスフィン化合物と、パラジウム化合物とを含む触媒の存在下にて、８０〜１４０℃で１〜８時間撹拌し、次いで、得られた反応液に対して、トルエン等による抽出処理をして、ジアリールアミン化合物（ＤＡＡ−１）を得ることができる。
【００４４】
【化７】
2015225089.tif 000008
【００４５】
（第２のカップリング反応）
次に上記ジアリールアミン化合物（ＤＡＡ−１）１モルに対して、アリールハライドを１〜２モルの範囲内の値となるように添加し、ホスフィン化合物と、パラジウム化合物とを含む触媒の存在下にて、８０〜１４０℃で１〜８時間撹拌し、次いで、得られた反応液に対して、トルエン等による抽出処理をして、トリアリールアミン構造を有する化合物（ＨＴＭ−１）を得ることができる。
【００４６】
【化８】
2015225089.tif 000009
【００４７】
なお、本実施形態における正孔輸送剤には、上記化合物以外の正孔輸送剤を、本発明の効果を損なわない範囲で加えてもよい。その他の正孔輸送剤としては、例えば、ベンジジン誘導体、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物、縮合多環式化合物等が挙げられる。この中でも、トリフェニルアミン系化合物やベンジジン誘導体が好ましく、ベンジジン誘導体がより好ましい。また、これらは単独で用いてもよいし、２種以上を組み合わせて用いてもよい。
【００４８】
ここで、本実施形態における上記感光層中の正孔輸送剤（正孔輸送剤の総重量）と、バインダ樹脂（バインダ樹脂の総重量）との重量比率（正孔輸送剤／バインダ樹脂）は、耐摩耗性の観点から、０．５５以下が好ましく、特に好ましくは０．４５以下である。
【００４９】
また、上記電子輸送剤としては、電子写真感光体の感光層に含まれる電子輸送剤として用いることができるものであれば、特に限定されないが、ケトン構造又はジシアノメチレン構造を有する化合物が好ましい。
【００５０】
上記ケトン構造又はジシアノメチレン構造を有する化合物としては、例えば、下記一般式で示される化合物が挙げられる。
【００５１】
【化９】
2015225089.tif 000010
〔式中、Ｒ１〜Ｒ６は、同一又は異なって、置換基を有してもよい炭素数１〜８のアルキル基もしくは炭素数６〜１２のアリール基、又はハロゲン原子を示す。
【００５２】
ここでの炭素数１〜８のアルキル基とは、直鎖状であっても、分岐鎖状であってもよく、例えば、メチル、エチル、ｎ−プロピル、イソプロピル、ｎ−ブチル、イソブチル、ｓｅｃ−ブチル、ｔｅｒｔ−ブチル、ペンチル、ネオペンチル、イソペンチル、ｎ−ヘキシル、２−メチルペンチル、ヘプチル、オクチル等が挙げられる。アルキル基の炭素数は、好ましくは１〜６、より好ましくは１〜４である。置換基数としては、１個以上であればよく、１〜３個であることが好ましい。置換基としては、例えば、メチル基、エチル基、プロピル基、イソプロピル基等が挙げられる。
【００５３】
また、上記炭素数６〜１２のアリール基としては、例えば、フェニル基、ナフチル基等が挙げられる。また、上記アリール基は、置換基を有していてもよく、置換基数としては、１個以上であればよく、１〜３個であることが好ましい。置換基としては、例えば、メチル基、エチル基、プロピル基、イソプロピル基等が挙げられる。
【００５４】
また、上記ハロゲン原子としては、例えば、フッ素原子、塩素原子、臭素原子、ヨウ素原子下等が挙げられる。
【００５５】
（添加剤）
上記感光体には、電子写真特性及び耐摩耗性に悪影響を与えない範囲で、上記電荷発生剤、上記電荷輸送剤、及び結着樹脂以外の各種添加剤を含有してもよい。上記添加剤としては、例えば、酸化防止剤、ラジカル捕捉剤、１重項クエンチャー、紫外線吸収剤等の劣化防止剤、軟化剤、可塑剤、表面改質剤、増量剤、増粘剤、分散安定剤、ワックス、アクセプター、ドナー、界面活性剤、及びレベリング剤等が挙げられる。また、感光層の感度を向上させるために、例えばテルフェニル、ハロナフトキノン類、アセナフチレン等の増感剤を電荷発生剤と併用してもよい。
【００５６】
≪電子写真感光体の製造方法≫
次に、電子写真感光体の製造方法について説明する。
【００５７】
まず、上記単層型感光体の製造方法について説明する。
【００５８】
上記単層型感光体は、上記電荷発生剤、上記電荷輸送剤（正孔輸送剤、電子輸送剤）、上記バインダ樹脂、及び必要に応じて各種添加剤等を溶剤に溶解又は分散させた塗布液を、塗布等によって、上記導電性基体上に塗布し、乾燥することによって、製造することができる。上記塗布方法としては、特に限定されないが、例えば、ディップコート法等が挙げられる。
【００５９】
上記単層型感光体において、上記電荷発生剤、上記電荷輸送剤、及び上記バインダ樹脂の各含有量は、適宜選定され、上記電荷発生剤の含有量は、バインダ樹脂１００質量部に対して、０．１〜５０質量部であることが好ましく、０．５〜３０質量部であることがより好ましい。また、上記電子輸送剤の含有量は、バインダ樹脂１００質量部に対して、５〜１００質量部であることが好ましく、１０〜８０質量部であることがより好ましい。また、上記正孔輸送剤の含有量は、バインダ樹脂１００質量部に対して、５〜５００質量部であることが好ましく、２５〜２００質量部であることがより好ましい。さらに、正孔輸送剤と電子輸送剤との総量、すなわち、上記電荷輸送剤の含有量は、バインダ樹脂１００質量部に対して、２０〜５００質量部であることが好ましく、３０〜２００質量部であることがより好ましい。
【００６０】
また、上記単層型感光体の感光層の厚さは、感光層として充分に作用することができれば、特に限定されず、５〜１００μｍであることが好ましく、１０〜５０μｍであることが好ましい。
【００６１】
次に、上記積層型感光体の製造方法について説明する。
【００６２】
上記積層型感光体は、以下のような方法等によって、製造することができる。
【００６３】
具体的には、まず、上記電荷発生剤、ベース樹脂、及び必要に応じて各種添加剤等を溶剤に溶解又は分散させた電荷発生層形成用塗布液と、上記電荷輸送剤、バインダ樹脂、及び必要に応じて各種添加剤等を溶剤に溶解又は分散させた電荷輸送層形成用塗布液とを調製する。そして、上記電荷発生層形成用塗布液及び上記電荷輸送層形成用塗布液のいずれか一方の塗布液を、塗布等によって、上記導電性基体上に塗布し、乾燥することによって、上記電荷発生層及び上記電荷輸送層のいずれか一方を形成させる。その後、他方の塗布液を、上記電荷発生層又は上記電荷輸送層が形成された導電性基体上に塗布し、乾燥することによって、他方の層を形成させる。このようにして、上記積層型感光体を製造することができる。上記塗布方法としては、特に限定されないが、例えば、ディップコート法等が挙げられる。
【００６４】
上記積層型感光体において、上記電荷発生剤、上記電荷輸送剤、上記ベース樹脂及び上記バインダ樹脂の各含有量は、適宜選定され、特に限定されず、上記電荷発生剤の含有量は、上記電荷発生層を構成するベース樹脂１００質量部に対して、５〜１０００質量部であることが好ましく、３０〜５００質量部であることがより好ましい。
【００６５】
また、上記電荷輸送剤の含有量は、上記電荷輸送層を構成するバインダ樹脂１００質量部に対して、１０〜５００質量部であることが好ましく、２５〜１００質量部であることがより好ましい。
【００６６】
また、上記電荷発生層及び上記電荷輸送層の各層の厚さは、それぞれの層として充分に作用することができれば、特に限定されない。上記電荷発生層の厚さは、０．０１〜５μｍであることが好ましく、０．１〜３μｍであることがより好ましい。また、上記電荷輸送層の厚さは、２〜１００μｍであることが好ましく、５〜５０μｍであることがより好ましい。
【００６７】
また、上記塗布液に含有される溶剤としては、上記各成分を溶解又は分散させることができれば、特に限定されず、例えば、メタノール、エタノール、イソプロパノール、ブタノール等のアルコール類、ｎ−ヘキサン、オクタン、シクロヘキサン等の脂肪族系炭化水素、ベンゼン、トルエン、キシレン（例えば、ｏ−キシレン）等の芳香族炭化水素、ジクロロメタン、ジクロロエタン、四塩化炭素、クロロベンゼン等のハロゲン化炭化水素、１，４−ジオキサン、ジメチルエーテル、ジエチルエーテル、テトラヒドロフラン、エチレングリコールジメチルエーテル、ジエチレングリコールジメチルエーテル等のエーテル類、アセトン、メチルエチルケトン、シクロヘキサノン等のケトン類、酢酸エチル、酢酸メチル等のエステル類、ジメチルホルムアルデヒド、ジメチルホルムアミド、ジメチルスルホキシド等が挙げられる。これらの中でも、トルエン、１，４−ジオキサン、ｏ−キシレンが特に好ましい。これらの溶剤は、上記例示した溶剤を単独で用いてもよいし、２種以上を組み合わせて用いてもよい。
【００６８】
上記電子写真感光体は、電子写真方式の画像形成装置の像担持体として用いることができる。また、この画像形成装置としては、電子写真方式のものであれば、特に限定されない。上記電子写真感光体は、例えば、画像形成装置の像担持体として用いることができる。
【実施例】
【００６９】
以下、実施例により本発明をさらに具体的に説明する。なお、本発明は実施例により何ら限定されるものではない。
【００７０】
〔正孔輸送剤の合成〕
上述の正孔輸送剤の合成に準じて、下記式（ＨＴＭ−１）〜（ＨＴＭ−９）で示される化合物をそれぞれ合成した。また、比較例で使用する正孔輸送剤として、（ＨＴＭ−８）及び（ＨＴＭ−９）で示される化合物をそれぞれ合成した。
【００７１】
【化１０】
2015225089.tif 000011
【００７２】
〔バインダ樹脂の合成〕
下記式（Ｒ−１）〜（Ｒ−４）で示されるバインダ樹脂をそれぞれ合成した。
【００７３】
【化１１】
2015225089.tif 000012
【００７４】
〔電子輸送剤の合成〕
下記式（ＥＴＭ−１）〜（ＥＴＭ−１１）で示される電子輸送剤をそれぞれ合成した。
【００７５】
【化１２】
2015225089.tif 000013
【００７６】
〔実施例１〕
（下引き層）
アルミナとシリカとで表面処理した後、湿式分散しながらメチルハイドロジェンポリシロキサンにて表面処理した酸化チタン（テイカ社製、試作品ＳＭＴ−Ａ（数平均一次粒子径１０ｎｍ））２質量部と、６，１２，６６，６１０−四元共重合ポリアミド樹脂（東レ社製、アミランＣＭ８０００）１質量部とを、メタノール１０質量部、ブタノール１質量部及びトルエン１質量部をビーズミルを用いて５時間分散させ、下引き層用塗布液を調製した。得られた下引き層用塗布液を、５ミクロンのフィルタにてろ過した後、導電性支持体であるアルミニウム製のドラム状支持体（直径３０ｍｍ、全長２４６ｍｍ）上に、ディップコート法にて塗布し、１３０℃で３０分間熱処理して、膜厚２μｍの下引き層を形成した。
【００７７】
（電荷発生層）
チタニルフタロシアニン１．５質量部、バインダ樹脂としてポリビニルアセタール樹脂（積水化学工業社製、エスレックＢＸ−５）１質量部、分散媒としてプロピレングリコールモノメチルエーテル４０質量部、テトラヒドロフラン４０質量部を混合し、ビーズミルにて２時間分散させ、電荷発生層用塗布液を調製した。得られた電荷発生層用塗布液を、３ミクロンのフィルタにてろ過した後、上記で作製した下引き層上にディップコート法にて塗布し、５０℃で５分間乾燥して、膜厚０．３μｍの電荷発生層を形成した。
【００７８】
（電荷輸送層）
正孔輸送剤として上記式（ＨＴＭ−１）で示される化合物４５質量部と、添加剤としてイルガノックス１０１０  ０．５質量部、電子輸送剤として上記式（ＥＴＭ−１）で示される化合物２質量部、レベリング剤としてジメチルシリコーンオイル（信越化学工業製、ＫＦ−９６−１００ＣＳ）０．１質量部、バインダ樹脂として上記ポリカーボネート樹脂（Ｒ−１、粘度平均分子量５０，５００）１００質量部、溶剤としてテトラヒドロフラン５００質量部及びトルエン２００質量部を混合溶解して、電荷輸送層用塗布液を調製した。得られた電荷輸送層用塗布液を、３ミクロンのフィルタにてろ過した後、上記電荷発生層上に塗布し、１２０℃で４０分間乾燥して、膜厚２０μｍの電荷輸送層を形成した。このようにして、導電性支持体上に、下引き層、電荷発生層、電荷輸送層が順次形成されてなる積層型電子写真感光体を作製した。
【００７９】
〔実施例２〜６、比較例１，２〕
正孔輸送剤として上記式（ＨＴＭ−１）で示される化合物に代えて、下記表１及び表２に示す式（ＨＴＭ−２）〜（ＨＴＭ−８）で示される化合物をそれぞれ使用した以外は、実施例１に準じて、導電性支持体上に、下引き層、電荷発生層、電荷輸送層が順次形成されてなる積層型電子写真感光体を作製した。
【００８０】
〔実施例７〜９〕
バインダ樹脂として上記式（Ｒ−１）で示されるポリカーボネート樹脂に代えて、下記表１に示す式（Ｒ−２）で示されるポリカーボネート樹脂、もしくは式（Ｒ−３）、（Ｒ−４）で示されるポリアリレート樹脂をそれぞれ使用した以外は、実施例１に準じて、導電性支持体上に、下引き層、電荷発生層、電荷輸送層が順次形成されてなる積層型電子写真感光体を作製した。
【００８１】
〔実施例１０〜１９〕
電子輸送剤として上記式（ＥＴＭ−１）で示される化合物に代えて、下記表１及び表２に示す式（ＥＴＭ−２）〜（ＥＴＭ−１１）で示される化合物をそれぞれ使用した以外は、実施例１に準じて、導電性支持体上に、下引き層、電荷発生層、電荷輸送層が順次形成されてなる積層型電子写真感光体を作製した。
【００８２】
〔実施例２０〜２２、２４〕
上記式（ＨＴＭ−１）で示される正孔輸送剤と、（Ｒ−１）で示されるポリカーボネート樹脂との重量比率を、下記表２に示す値にそれぞれ変更した以外は、実施例１に準じて、導電性支持体上に、下引き層、電荷発生層、電荷輸送層が順次形成されてなる積層型電子写真感光体を作製した。
【００８３】
〔実施例２３〕
電子輸送剤を配合しなかった以外は、実施例１に準じて、導電性支持体上に、下引き層、電荷発生層、電荷輸送層が順次形成されてなる積層型電子写真感光体を作製した。
【００８４】
【表１】
2015225089.tif 000014
【００８５】
【表２】
2015225089.tif 000015
【００８６】
≪評価≫
実施例及び比較例の電子写真感光体を用いて、下記の基準に従い、各種評価を行った。これらの結果を、上記表１及び表２に併せて示した。
【００８７】
（電気特性評価）
作製した電子写真感光体を、電気特性試験機（ＧＥＮＴＥＣ社製）を用いて、以下の条件にて帯電能及び感度を測定した。
測定環境：１０℃×１５％
帯電：回転数：３１ｒｐｍ    ドラム流れ込み電流：−１０μＡ時の表面電位（Ｖ０）
感度：帯電４５０Ｖ時    露光波長：７８０ｎｍ    露光量：０．２０Ｊ／ｃｍ２
露光後時間４０ｍｓｅｃ後の表面電位（ＶＬ）
【００８８】
（摩耗評価試験）
実施例及び比較例の電子写真感光体用に調製した、それぞれの電荷輸送層用塗布液を用いて、摩耗評価を行った。
【００８９】
まず、調製した電荷輸送層用塗布液を、φ７８アルミパイプに巻きつけたＰＰ（ポリプロピレン）シート（厚さ０．３ｍｍ）に塗布し、１２０℃にて４０分間乾燥し、膜厚３０μｍの摩耗評価用のシートを作製した。
【００９０】
このＰＰシートから電荷輸送層を剥離し、ウイールＳ−３６（テーバー社製）に貼り付け、サンプルを作製した。このサンプルをロータリーアブレージョンテスタ（東洋精機製作社製）を用いて、摩耗輪Ｃ−１０（テーバー社製）、荷重５００ｇｆ、回転速度６０ｒｐｍにて１０００回転摩耗試験を実施し、摩耗試験前後のサンプルの重量変化（摩耗減量）にて摩耗性を評価した。
【００９１】
上記表１及び表２の結果から、実施例１〜２４は、正孔輸送剤として上記式（ＨＴＭ−１）〜（ＨＴＭ−６）で示される化合物を含有するため、上記式（ＨＴＭ−７）又は（ＨＴＭ−８）で示される化合物を含有する比較例１，２と比較して、電気特性に優れていた。また、実施例１〜２４は、結晶化せずドラム外観も良好で、耐摩耗性にも優れていた。
【００９２】
また、実施例１〜２３は、ＨＴＭ／バインダ樹脂比が０．５５以下であるため、ＨＴＭ／バインダ樹脂比が０．６５である実施例２４と比較して、耐摩耗性がさらに優れていた。
【産業上の利用可能性】
【００９３】
本発明の電子写真感光体は、例えば、画像形成装置の像担持体として利用することができる。